(57)【特許請求の範囲】
【請求項１】
熱可塑性のバインダーポリマー（Ａ）と、エチレン性不飽和二重結合及び芳香環を有する重合性化合物（Ｂ）と、エポキシ基を有するカチオン重合可能な化合物及び芳香環を有するカチオン重合可能な化合物（Ｃ）と、光ラジカル重合開始剤である有機ホウ素系化合物（Ｄ）と、光増感色素（Ｅ）と、カチオン重合開始剤（Ｆ）とを少なくとも含み、
前記光増感色素（Ｅ）のカチオン部が発色団を有するイオン性の化合物であり、
前記エチレン性不飽和二重結合及び芳香環を有する重合性化合物（Ｂ）と、前記エポキシ基を有するカチオン重合可能な化合物及び芳香環を有するカチオン重合可能な化合物（Ｃ）とには、前記熱可塑性のバインダーポリマー（Ａ）よりも屈折率の高い成分を含む
ことを特徴とする、ホログラム記録用フォトポリマー組成物。
【請求項２】
前記有機ホウ素系化合物（Ｄ）が下記式（Ｉ）で表される化合物であることを特徴とする、請求項１に記載のホログラム記録用フォトポリマー組成物。
【化１】
0005957831.tif 000008
（Ｉ）
（Ｚ＋は、任意の陽イオンを示し、Ｒ１ 、Ｒ２ 、Ｒ３ 及びＲ４ は、それぞれ独立してアルキル基、アリール基、アルケニル基、アルキニル基、シリル基、複素環基、ハロゲン原子、置換アルキル基、置換アリール基、置換アルケニル基、置換アルキニル基または置換シリル基を示す。）
【請求項３】
前記カチオン重合開始剤（Ｆ）が、スルホニウム塩類である、請求項１または２に記載のホログラム記録用フォトポリマー組成物。
【請求項４】
基材と、前記基材上に形成された請求項１〜３のいずれかに記載のホログラム記録用フォトポリマー組成物からなるホログラム記録層とを有しているホログラム記録媒体。
【発明の詳細な説明】
【技術分野】
【０００１】
本発明は、ホログラム記録用フォトポリマー組成物及び前記ホログラム記録用フォトポリマー組成物からなるホログラム記録層を有するホログラム記録媒体に関する。より詳しくは本発明は、未記録状態での長期保存に対しても安定なホログラム記録用フォトポリマー組成物及びホログラム記録媒体に関する。
【背景技術】
【０００２】
感光性樹脂を用いた体積位相型ホログラム記録材料が数多く提案され、それらの一部は実用化されている。感光性樹脂は一般にフォトポリマーと呼ばれ、フォトポリマーからなるホログラム記録材料は従来のハロゲン化銀感光材料などと比較し、現像処理を必要としないことが大きな利点となっている。
【０００３】
しかし一方で、フォトポリマー材料からなるホログラム記録層は熱的、化学的に不安定であることが多く、未記録の状態で長期間保管すると、ホログラム記録材料が劣化し、記録特性が低下したり、記録できなくなったりする。そのため、熱的、化学的に安定な材料が強く求められている。また、ホログラム記録材料を画像記録に使用する場合には、上記安定性に加え、ホログラム記録材料の屈折率変調度を高めることが必要である。例えば、反射型ホログラムによって画像記録を行った際に、屈折率変調度が高ければ、回折効率が高くなると同時に回折スペクトルの半値全幅（ＦＷＨＭ）の拡大が図られるため、結果としてコントラストの良好な画像が得られる。
【０００４】
フォトポリマー材料からなるホログラム記録層の安定性を損なう原因の一つとして、光重合開始剤が挙げられる。例えば特許第４３２５４０４号公報（特許文献１）では、有機過酸化物や、ビスイミダゾールを光重合開始剤として使用することで反射型ホログラム記録において比較的高い回折効率を得ているが、光重合開始剤として有機過酸化物を用いると、その高い活性のためにホログラム記録媒体作製後、数日間で光重合開始剤が分解し、その結果ホログラム記録特性が低下するという実用上の問題点を有していた。
【０００５】
また、ビスイミダゾールを光重合開始剤として使用すると、熱的、化学的な安定性は確保されるが、過酸化物系の光重合開始剤と比較して記録特性が悪化する。例えば、特許文献１に記載されている組成で反射型ホログラム記録時の回折効率を確認したところ、その回折効率は過酸化物系の光ラジカル重合開始剤においては約９５％と高い値であったが、ビスイミダゾール光ラジカル重合開始剤では約８０％にとどまることがわかった。
【０００６】
一方、室温暗所で安定なフォトポリマー材料として、例えば特許第２６７７４５７号公報（特許文献２）では、光ラジカル重合開始剤としてヨードニウム塩を用いる系が開示されている。さらに、特許第３５３２６７５号公報（特許文献３）では、ラジカル重合性モノマーと光ラジカル重合開始剤としてのヨードニウム塩を含む系に対し、さらにカチオン重合性モノマーおよびカチオン重合開始剤を併用し、ホログラム記録後に前記カチオン重合性モノマーをカチオン重合させることで、ホログラム記録後の高い耐光性、耐熱性が得られることが開示されている。しかしフォトポリマー材料中に、ラジカル重合性モノマー以外にカチオン重合性化合物（例えばエポキシ化合物）が含まれていると、ヨードニウム塩を用いた組成においても、室温暗所での安定性が低下する。これは室温暗所において、ヨードニウム塩とカチオン重合性化合物とが徐々に反応していることを示唆しており、ホログラム記録媒体を未記録状態で長期間保存すると、ホログラム記録特性が劣化するという問題点を有している。
【０００７】
また、特許第２０１０−０８４１４７号公報（特許文献４）では有機ホウ素系化合物を光ラジカル重合開始剤として使用することで、熱的、化学的な安定性の高いホログラム記録媒体を提供している。この組成におけるホログラム記録時の屈折率変調度（Δn）は、最大でΔｎ＝０．０２０５と報告されている。これは、Ｋｏｇｅｌｉｎｋの結合波理論に基づけば、回折効率が約９７％、ＦＷＨＭが約１０ｎｍに相当するが、明るいホログラム画像を得るためには、不十分である。
【０００８】
特許第３３７０７６２号公報（特許文献５）では、光ラジカル重合開始剤としてヘキサアリールビスイミダゾール（ＨＡＢＩ）を用いることで、室温暗所安定性と記録特性の両立を図っている。しかし、高い屈折率変調度を得るためにはホログラム露光後にポストベーク（加熱処理）を行う必要があり、実用化の障害となっている。
【先行技術文献】
【特許文献】
【０００９】
【特許文献１】特許第４３２５４０４号公報
【特許文献２】特許第２６７７４５７号公報
【特許文献３】特許第３５３２６７５号公報
【特許文献４】特許第２０１０−０８４１４７号公報
【特許文献５】特許第３３７０７６２号公報
【発明の概要】
【発明が解決しようとする課題】
【００１０】
上記特許文献１で開示されている光ラジカル重合開始剤（有機過酸化物）を使用すれば、良好なホログラム記録特性が得られる一方で、未記録媒体の保存安定性には問題が残る。上記特許文献２で開示されている開始剤（ヨードニウム塩）を使用すると、ラジカル重合性モノマーのみを含む組成においては保存安定性が確保される一方、カチオン重合性モノマーを併用した系では、やはり室温暗所安定性が低下する。また、上記特許文献1（ビスイミダゾール）や特許文献３（有機ホウ素系化合物）で開示されている光ラジカル重合開始剤を用いると、保存安定性は向上するが、必要十分なホログラム記録特性が得られない。さらに、上記特許文献４で開示されている光ラジカル重合開始剤（ヘキサアリールビスイミダゾール）を用いると、室温暗所安定性と、高い回折効率、広いＦＷＨＭの両立が図れるが、ホログラム記録後にポストベークが必要になり、実用化の障害となっている。
【００１１】
本発明の目的は、高い記録特性すなわち、高い回折効率と回折波長に対する大きな半値全幅（ＦＷＨＭ）を有し、未記録状態での保存安定性に優れたホログラム記録用フォトポリマー組成物を提供することにある。
【課題を解決するための手段】
【００１２】
本発明者らが検討した結果、特定の組成において、光ラジカル重合開始剤として有機ホウ素系開始剤を使用し、且つカチオン部が発色団を有するイオン性の光増感色素を用いることにより、未記録状態での保存安定性が格段に向上することを見出した。
本発明には、以下の発明が含まれる。
【００１３】
（１）熱可塑性のバインダーポリマー（Ａ）と、エチレン性不飽和二重結合を有する重合性化合物（Ｂ）と、カチオン重合可能な化合物（Ｃ）と、光ラジカル重合開始剤である有機ホウ素系化合物（Ｄ）と、光増感色素（Ｅ）と、カチオン重合開始剤（Ｆ）とを少なくとも含み、前記光増感色素（Ｅ）のカチオン部が発色団を有するイオン性の化合物であることを特徴とする、ホログラム記録用フォトポリマー組成物。
【００１４】
（２）
前記有機ホウ素系化合物（Ｄ）が下記式（Ｉ）で表される化合物であることを特徴とする上記（１）に記載のホログラム記録用フォトポリマー組成物。
【化１】
0005957831.tif 000002
（Ｉ）
（Ｚ＋は、任意の陽イオンを示し、Ｒ１、Ｒ２、Ｒ３及びＲ４は、それぞれ独立してアルキル基、アリール基、アルケニル基、アルキニル基、シリル基、複素環基、ハロゲン原子、置換アルキル基、置換アリール基、置換アルケニル基、置換アルキニル基または置換シリル基を示す。）
【００１５】
（３）
前記カチオン重合開始剤（Ｆ）が、スルホニウム塩類、ホスホニウム塩類、N−アルコキシピリジニウム塩類、鉄アレーン錯体類、潜在性スルホン酸類、有機シラン類、ベンジルピリジニウム塩類、ベンジルアンモニウム塩類、からなる群から選ばれる化合物である、上記（１）または（２）に記載のホログラム記録用フォトポリマー組成物。
【００１６】
（４）
基材と、前記基材上に形成された上記（１）〜（３）のうちのいずれかに記載のホログラム記録用フォトポリマー組成物からなるホログラム記録層とを有しているホログラム記録媒体。
【発明の効果】
【００１７】
本発明のホログラム記録材料は光ラジカル重合開始剤として有機ホウ素系化合物を用いているため、未記録媒体の長期にわたる保存安定性に優れる。また、カチオン部が発色団を有するイオン性の増感色素を用いることで、有機ホウ素系開始剤とイオン性の増感色素が塩形成可能になるため、より効率の高い光増感作用が可能となり、記録特性が向上する。さらに、光ラジカル重合開始剤及び増感色素以外の構成成分として、特定の化合物を用いることにより、優れた記録特性と、記録済み信号の経時安定性との両立が図られる。
【００１８】
このようにして、本発明によれば、高い記録特性すなわち、高い回折効率と回折波長に対する大きな半値全幅を有し、保存安定性に優れたホログラム記録用フォトポリマー及びホログラム記録媒体が提供される。ホログラム記録媒体は各種データの記録用のみならず、画像記録用として好適である。
【図面の簡単な説明】
【００１９】
【図１】実施例で用いられたホログラム記録光学系の概略を示す平面図である。
【発明を実施するための形態】
【００２０】
本発明のホログラム記録材料は、熱可塑性のバインダーポリマー（Ａ）と、エチレン性不飽和二重結合を有する重合性化合物（Ｂ）と、カチオン重合可能な化合物（Ｃ）と、光ラジカル重合開始剤である有機ホウ素系化合物（Ｄ）と、光増感色素（Ｅ）と、カチオン重合開始剤（Ｆ）とを少なくとも含み、且つ、前記光増感色素（Ｅ）は、カチオン部が発色団を有するイオン性の化合物である。本発明のホログラム記録媒体は、基材と、前記基材上に形成された前記本発明のホログラム記録材料からなるホログラム記録層とを有している。本明細書において、ホログラム記録層をホログラム記録材料層、又は単に記録材料層ということもある。
【００２１】
前記熱可塑性のバインダーポリマー（Ａ）としては、エチレン性不飽和二重結合を有する重合性化合物（Ｂ）、カチオン重合可能な化合物（Ｃ）、光ラジカル重合性開始剤である有機ホウ素系化合物（Ｄ）、光増感色素（Ｅ）、及び、カチオン重合開始剤（Ｆ）のいずれとも相溶性がよいポリマーを用いる。ここでのポリマーとは、オリゴマー（低重合度で分子量の低い高分子）をも含む概念である。
【００２２】
前記熱可塑性のバインダーポリマー（Ａ）としては、例えばエチレン性不飽和二重結合を有するモノマーの単独重合体、又は該モノマーと共重合可能な他のモノマーとの共重合体、ジオールとジカルボン酸との縮合重合体、ヒドロキシカルボン酸の重合体、セルロース誘導体等の熱可塑性樹脂を用いることができる。具体例としては、ポリ酢酸ビニル、ポリビニルブチラート、ポリビニルホルマール、ポリアクリル酸、ポリメタクリル酸、ポリアクリル酸又はポリメタクリル酸のエステル、セルロースアセテート、セルローストリアセテート、セルロースアセテートブチラート、ポリエチレン、ポリプロピレン、ポリエチレン−酢酸ビニル共重合体等、種々のものが挙げられる。バインダーポリマーとして１種のみを用いてもよく、２種以上を併用してもよい。
【００２３】
前記熱可塑性のバインダーポリマー（Ａ）の屈折率は、後述するエチレン性不飽和二重結合を有する重合性化合物（Ｂ）の平均屈折率よりも０．０３以上低い屈折率を有するものであることが好ましい。さらに、０．０５以上低い屈折率を有するものであることがより好ましい。本明細書における屈折率は、ｎ２０／Ｄ（Ｎａ  Ｄ線での２０℃における屈折率）またはその加重平均と定義する。
【００２４】
前記エチレン性不飽和二重結合を有する重合性化合物（Ｂ）としては、分子中に芳香環を有する単官能又は多官能の（メタ）アクリル酸エステルモノマーから選択するとよい。分子中に芳香環を導入することにより、屈折率が高くなる。また、（メタ）アクリル酸エステルモノマーの２量体、３量体などのオリゴマーであってもよい。
【００２５】
前記エチレン性不飽和二重結合を有する重合性化合物（B）の具体例としては、ベンジル（メタ）アクリレート、フェノキシエチル（メタ）アクリレート、フェノキシポリエチレングリコール（メタ）アクリレート、エピクロルヒドリン（ＥＣＨ）変性フェノール（メタ）アクリレート、エチレンオキシド（ＥＯ）変性クレゾール（メタ）アクリレート、２−（メタ）アクリロイルオキシエチルフタル酸、２−（メタ）アクリロイルオキシプロピルフタル酸、トリブロモフェニル（メタ）アクリレート、ｏ−フェニルフェノール（メタ）アクリレート、ｐ−クミルフェノール（メタ）アクリレート、ビスフェノールＡジ（メタ）アクリレート、ビスフェノールＦジ（メタ）アクリレート、テトラブロモビスフェノールＡジ（メタ）アクリレート、テトラブロモビスフェノールＦジ（メタ）アクリレート、１，４−ジヒドロキシナフタレン（メタ）アクリレート、９，９−ビス（４−ヒドロキシフェニル）フルオレンジ（メタ）アクリレート、９，９−ビス（３−メチル−４−ヒドロキシフェニル）フルオレンジ（メタ）アクリレート、９，９−ビス（３，５−ジメチル−４−ヒドロキシフェニル）フルオレンジ（メタ）アクリレート、９，９−ビス（３−フェニル−４−ヒドロキシフェニル）フルオレンジ（メタ）アクリレート、９，９−ビス（６−ヒドロキシナフチル）フルオレンジ（メタ）アクリレート、及びこれらのＥＯ変性、プロピレンオキシド（ＰＯ）変性又はＥＣＨ変性化合物等が挙げられるが、これらに限定されるものではない。これらのうち、９，９−ジアリールフルオレン骨格を有する（メタ）アクリル酸エステルモノマーが特に好ましい。
【００２６】
前記エチレン性不飽和二重結合を有する重合性化合物（Ｂ）として、上記の（メタ）アクリル酸エステルモノマーの１種のみを用いてもよく、２種以上を併用してもよい。さらに、芳香環を有しない（メタ）アクリル酸エステルモノマーを併用してもよい。本発明において、前記エチレン性不飽和二重結合を有する重合性化合物（Ｂ）を高屈折率とするために、上記エチレン性不飽和二重結合を有する重合性化合物（Ｂ）の平均屈折率は、例えば１．５０以上であることが好ましく、１．５５以上であることがより好ましい。
【００２７】
前記カチオン重合可能な化合物（Ｃ）としては、高屈折率カチオン重合性化合物（Ｃ１）を用いる場合と、低屈折率カチオン重合性化合物（Ｃ２）を用いる場合とがあり、ともに本発明の範囲に包含される。さらに、高屈折率カチオン重合性化合物（Ｃ１）と低屈折率カチオン重合性化合物（Ｃ２）とを併用しても差し支えない。
【００２８】
前記カチオン重合可能な化合物（Ｃ）として、高屈折率カチオン重合性化合物（Ｃ１）を用いる場合、化合物（Ｃ１）は、前記エチレン性不飽和二重結合を有する重合性化合物（Ｂ）と共に屈折率格子を形成する。より具体的には、ホログラム記録時に形成された、前記不飽和二重結合を有する重合性化合物（Ｂ）に由来する濃度分布に従って、記録後に高屈折率カチオン重合性化合物（Ｃ1）が拡散することにより、屈折率変調度Δｎが増幅される。高屈折率カチオン重合性化合物（Ｃ1）の平均屈折率は、例えば１．５０以上であることが好ましく、１．５５以上であることが好ましい。
【００２９】
前記高屈折率カチオン重合性化合物（Ｃ１）としては、分子中に芳香環などの高屈折率部位を有する単官能または多官能のエポキシ基及び/またはオキセタニル基含有化合物から選択するとよい。また、エポキシ基及び／又はオキセタニル基含有モノマーの２量体、３量体などのオリゴマーであってもよい。エポキシ基としては、例えば１，２−エポキシエチル基（エチレンオキシド基）及び３，４−エポキシシクロヘキシル基が挙げられる。前記高屈折率部位としては、芳香環以外に、フッ素以外のハロゲン原子、及び、環状スルフィド及びメルカプト基以外に由来する硫黄原子などが挙げられる。
【００３０】
前記高屈折率カチオン重合性化合物（Ｃ１）のうち、１，２−エポキシエチル基を有する化合物の具体例としては、スチレンオキシド、フェニルグリシジルエーテル、ベンジルグリシジルエーテル、ｏ−ｓｅｃ−ブチルフェニルグリシジルエーテル、ｏ−フェニルフェノールグリシジルエーテル、４，４’−ビス（ヘキサフルオロプロピリデン）ビスフェノール ジグリシジルエーテル、４，４’−シクロヘキシリデンビスフェノール ジグリシジルエーテル、４，４’−オキシビスフェノール ジグリシジルエーテル、テトラブロモビスフェノールＡ
ジグリシジルエーテル、テトラブロモビスフェノールＦ ジグリシジルエーテル、９，９’−ビス［４−（グリシジルオキシ）フェニル］フルオレン、９，９−ビス［３−メチル−４−グリシジルオキシ）フェニル］フルオレン、９，９−ビス［３，５−ジメチル−４−（グリシジルオキシ）フェニル］フルオレン、９，９−ビス［３−フェニル−４−（グリシジルオキシ）フェニル］フルオレン、９，９−ビス［６−（グリシジルオキシ）ナフチル］フルオレン、及びこれらのＥＯ変性、ＰＯ変性又はＥＣＨ変性化合物等が挙げられるが、これらに限定されるものではない。これらのうち、９，９−ジアリールフルオレン骨格を有する１，２−エポキシエチル基含有モノマーが特に好ましい。
【００３１】
前記高屈折率カチオン重合性化合物（Ｃ１）のうち、３，４−エポキシシクロヘキシル基を有する化合物の具体例としては、１，４−ビス［（３，４−エポキシシクロヘキシル）メトキシメチル］ベンゼン、４，４’−ビス［（３，４−エポキシシクロヘキシル）メトキシメチル］−１，１’−ビフェニル、２−（３，４−エポキシシクロヘキシル）エチルジフェニルホスフィンオキシド、１０−［２−（３，４−エポキシシクロヘキシル）エチル］−９，１０−ジヒドロ−９−オキサ−１０−ホスファフェナントレン−１０−オキシド、及びこれらのＥＯ変性、ＰＯ変性又はＥＣＨ変性化合物等が挙げられる。また、特開２００９−１７９５６８号公報に開示されている、芳香族骨格含有脂環式エポキシ化合物も好適に用いることができるが、これらに限定されるものではない。これらのうち、９，９−ジアリールフルオレン骨格を有する３，４−エポキシシクロヘキシル基含有モノマーが特に好ましい。
【００３２】
前記高屈折率カチオン重合性化合物（Ｃ１）のうち、オキセタニル基を有する化合物の具体例としては、１，４−ビス｛［３−（エチルオキセタン−３−イル）メトキシ］メチル｝ベンゼン、３−エチル−３−フェノキシメチルオキセタン、４，４’−ビス［３−（エチルオキセタン−３−イル）メトキシ］−１，１’−ビフェニル、２，２’−ビス［３−（エチルオキセタン−３−イル）メトキシ］−１，１’−ビフェニル、ビス［３−（エチルオキセタン−３−イル）メトキシ］ナフタレン、ビスフェノールＡビス［３−（エチルオキセタン−３−イル）メチル］エーテル、ビスフェノールＦビス［３−（エチルオキセタン−３−イル）メチル］エーテル、４，４’−（ヘキサフルオロプロピリデン）ビスフェノール ビス［３−（エチルオキセタン−３−イル）メチル］エーテル、テトラブロモビスフェノールＡビス［３−（エチルオキセタン−３−イル）メチル］エーテル、テトラブロモビスフェノールＦビス［３−（エチルオキセタン−３−イル）メチル］エーテル、４，４’−（ヘキサフルオロプロピリデン）テトラブロモビスフェノール ビス［３−（エチルオキセタン−３−イル）メチル］エーテル、４，４’−シクロヘキシリデンビスフェノール ビス［３−（エチルオキセタン−３−イル）メチル］エーテル、４，４’−オキシビスフェノール ビス［３−（エチルオキセタン−３−イル）メチル］エーテル、９，９−ビス｛４−［３−（エチルオキセタン−３−イル）メトキシ］フェニル｝フルオレン、及びこれらのＥＯ変性、ＰＯ変性又はＥＣＨ変性化合物等が挙げられるが、これらに限定されるものではない。これらのうち、９，９−ジアリールフルオレン骨格を有するオキセタニル基含有モノマーが特に好ましい。
【００３３】
前記高屈折率カチオン重合性化合物（Ｃ１）として、上記のエポキシ基及び／又はオキセタニル基を有するモノマーの１種のみを用いてもよく、２種以上を併用してもよい。
【００３４】
一方、前記カチオン重合可能な化合物（Ｃ）として、低屈折率カチオン重合性化合物（Ｃ２）を用いる場合、低屈折率カチオン重合性化合物（Ｃ２）は、記録材料中で前記エチレン性不飽和二重結合を有する重合性化合物（Ｂ）と相補的な濃度分布を形成し、屈折率変調度Δｎの向上に寄与する。好ましい実施態様において、低屈折率カチオン重合性化合物（Ｃ２）は、前記エチレン性不飽和二重結合を有する重合性化合物（Ｂ）のいずれの平均屈折率よりも０．０３以上低い屈折率を有する。より好ましくは、０．０５以上低い屈折率を有する。また、低屈折率カチオン重合性化合物（Ｃ２）は記録時に可塑剤として作用するため、室温（２５℃）で液状の化合物であることが好ましい。低屈折率カチオン重合性化合物（Ｃ２）はカチオン反応性基を有しているため、ホログラム記録後にカチオン重合させることによってホログラム記録後の材料のガラス転移温度を向上させ、その結果、ホログラム記録後の保存安定性を向上させることができる。
【００３５】
前記低屈折率カチオン重合性化合物（Ｃ２）として、具体的には、
２−エチルヘキシルグリシジルエーテル、ドデシルグリシジルエーテル、グリセロールジグリシジルエーテル、ジエチレングリコールジグリシジルエーテル、１，２−シクロヘキサンカルボン酸ジグリシジル、１，４−シクロヘキサンジメタノールジグリシジルエーテル、１，４−ブタンジオールジグリシジルエーテル、１，６−ヘキサンジオールジグリシジルエーテル、ネオペンチルグリコールジグリシジルエーテル、ポリ（エチレングリコール）ジグリシジルエーテル、ポリ（プロピレングリコール）ジグリシジルエーテル、１，３−ビス（３−グリシドキシプロピル）−１，１，３，３−テトラメチルジシロキサン等の、１，２−エポキシエチル基を有する化合物；
３，４−エポキシシクロヘキシルメチル−３，４−エポキシシクロヘキサン カルボキシレート、ビス（３，４−エポキシシクロヘキシル）アジペート、ビス（３，４−エポキシシクロヘキシル）スベレート、ビス（３，４−エポキシシクロヘキシル）セバケート、ビス［２−（３，４−エポキシシクロヘキシル）エチル］テトラメチルジシロキサン等の、３，４−エポキシシクロヘキシル基を有する化合物；
３−エチル−３−ヒドロキシメチルオキセタン、２−エチルヘキシルオキセタン、エチレングリコールビス（３−エチル−３−オキセタニルメチル）エーテル、ジエチレングリコールビス（３−エチル−３−オキセタニルメチル）エーテル、ポリ（エチレングリコール）ビス（３−エチル−３−オキセタニルメチル）エーテル、ポリ（プロピレングリコール）ビス（３−エチル−３−オキセタニルメチル）エーテル等の、オキセタニル基を有する化合物；
１，４−ブタンジオール、１，６−ヘキサンジオール、シクロヘキサン−１，４−ジメタノール、ポリ（カプロラクトン）ジオール、ポリ（エチレングリコール）、ポリ（プロピレングリコール）、ポリ（テトラメチレングリコール）、１，３−ビス（３−ヒドロキシプロピル）−１，１，３，３−テトラメチルジシロキサン等の、ヒドロキシ基を有する化合物が挙げられる。
【００３６】
また、本発明では必要に応じ、カチオン非反応性可塑剤（Ｇ）も使用することができる。カチオン非反応性可塑剤（Ｇ）の働きは、カチオン重合しないことを除けば、前述した低屈折率カチオン重合性化合物（Ｃ２）と同等である。
【００３７】
前記カチオン非反応性可塑剤（Ｇ）の具体例としては、マロン酸ジペンチル、マロン酸ジヘキシル、コハク酸ジドデシル、コハク酸ビス（２−エチルヘキシル）、グルタル酸ジドデシル、アジピン酸ビス（２−エチルヘキシル）アジピン酸ジデシル、スベリン酸ジドデシル、セバシン酸ジエチル、セバシン酸ジブチル、マレイン酸ビス（２−エチルヘキシル）、フマル酸ビス（２−エチルヘキシル）、シトラコン酸ジドデシル、メサコン酸ジドデシル等の二塩基酸エステル類；ポリ（エチレングリコール）、ポリ（プロピレングリコール）、ポリ（テトラメチレングリコール）等のポリエーテルグリコール類およびそのアルキルエーテル類；ジメチルカーボネート、エチルメチルカーボネート、ジエチルカーボネート、ビニレンカーボネート、プロピレンカーボネート等のカーボネート類；ポリ（ジメチルシロキサン）、ポリ（メチルフェニルシロキサン）、ヘキサエチルジシロキサン、１，３−ジブチル−１，１，３，３−テトラメチルジシロキサン、１，３−ビス（３−アセトキシプロピル）テトラメチルジシロキサン、１，３，５，７−テトラメチルシクロテトラシロキサン、オクタメチルシクロテトラシロキサン、ドデカメチルシクロヘキサシロキサン等のオルガノシロキサン類が挙げられるが、これらに限定されるものではない。
【００３８】
前記有機ホウ素系化合物（Ｄ）は光ラジカル重合開始剤として働き、記録時に前記エチレン性不飽和二重結合を有する重合性化合物（Ｂ）を重合させ、記録材料中に屈折率格子を形成する。
【００３９】
前記有機ホウ素系化合物（Ｄ）は下記式（Ｉ）で表される化合物である。Ｚ＋は任意の陽イオンを示し、記録光に対する感光性の有無は問わない。Ｒ１、Ｒ２ 、Ｒ３ 及びＲ４ はそれぞれ独立してアルキル基、アリール基、アルケニル基、アルキニル基、シリル基、複素環基、ハロゲン原子、置換アルキル基、置換アラルキル基、置換アルケニル基、置換アルキニル基または置換シリル基である。さらに、Ｒ１〜Ｒ４のうちの少なくとも１つがアリール基であることがより好ましい。
【００４０】
【化１】
0005957831.tif 000003
（Ｉ）
有機ホウ素系化合物（Ｄ）の３重量部以下とすることが好ましい。
【００４１】
前記光増感色素（Ｅ）は、記録に用いられる波長域の光を吸収し、前記有機ホウ素系化合物（Ｄ）を光酸化させることによって前記有機ホウ素系化合物（Ｄ）からのラジカル生成を促す。このように効率よく働くためには光増感色素（Ｅ）と有機ホウ素系化合物（Ｄ）は塩を形成していることがより好ましく、そのために、本発明では光増感色素（Ｅ）として、カチオン部が発色団を有するイオン性の化合物を用いる。
【００４２】
前記光増感色素（Ｅ）として、具体的には、シアニン系色素、スチリル系色素等のポリメチン系化合物、ローダミンＢ、ローダミン６Ｇ、ピロニンＧＹ等のキサンテン系化合物、サフラニンＯ等のフェナジン系化合物、クレシルバイオレット、ブリリアントクレシルブルー等のフェノキサジン系化合物、メチレンブルー等のフェノチアジン系化合物、オーラミン等のジアリールメタン系化合物、クリスタルバイオレット、ブリリアントグリーン、リサミングリーン等のトリアリールメタン系化合物、（チオ）ピリリウム塩系化合物、スクアリリウム系化合物が挙げられるが、これらに限定されるものではない。
【００４３】
これらのうち、シアニン系色素の具体例としては、下式（II）で表される化合物が挙げられるが、これらに限定されるものではない。
Ｒ１＋―（ＣＨ＝ＣＨ）ｎ―ＣＨ＝Ｒ２                       （II）
（ここで、Ｒ１、Ｒ２はそれぞれ独立にチアゾール核、チアゾリン核、オキサゾール核、オキサゾリン核、イミダゾール核、イミダゾリン核、セレナゾール核、セレナゾリン核、ピリジン核およびそれらの誘導体であり、メチン鎖長ｎは０〜３である。）
【００４４】
前記カチオン重合開始剤（Ｆ）は、前記カチオン重合可能な化合物（Ｃ）を反応させるための開始剤であり、例えば、トリフェニルスルホニウム ヘキサフルオロホスフェート、トリフェニルスルホニウム ヘキサフルオロアンチモネート、（４−フェニルチオフェニル）ジフェニルスルホニウム ヘキサフルオロホスフェート等のトリアリールスルホニウム塩類；トリフェニル（ピレニルメチル）ホスホニウム  ヘキサフルオロアンチモネート、ジフェニルブチル（ピレニルメチル）ホスホニウム  ヘキサフルオロアンチモネート、トリフェニルフェナシルホスホニウム  ヘキサフルオロアンチモネート等のアリールホスホニウム塩類；Ｎ−エトキシ−２−メチルピリジニウム  ヘキサフルオロホスフェート、Ｎ−エトキシ−４−シアノピリジニウム  ヘキサフルオロホスフェート、Ｎ−エトキシキノリニウム  ヘキサフルオロホスフェート等のＮ−アルコキシピリジニウム塩類；シクロペンタジエニル（イソプロピルベンゼン）鉄（II）ヘキサフルオロホスフェート、シクロペンタジエニル（フルオレン）鉄（II）ヘキサフルオロホスフェート等の鉄アレーン錯体類；α−ヒドロキシメチルベンゾインスルホネート、ニトロベンジルトシレート、α−スルホニルアセトフェノン等の潜在性スルホン酸類；ｏ−ニトロベンジルオキシトリフェニルシラン／トリス（エチルアセトアセテート）アルミニウム、トリフェニルシリルパーオキサイド／トリス（エチルアセトアセテート）アルミニウム、トリフェニル（フェナシル）シラン／トリス（エチルアセトアセテート）アルミニウム等のシラノール−アルミニウム（III）錯体類、Ｎ−ベンジル−４−シアノピリジニウム  ヘキサフルオロアンチモネート等のベンジルピリジニウム塩類；ベンジルジメチルフェニルアンモニウム  ヘキサフルオロホスフェート等のベンジルアンモニウム塩類；等が挙げられるが、これらに限定されるものではない。
【００４５】
前記カチオン重合開始剤（Ｆ）としてヨードニウム塩系の化合物を使用すると、ホログラム記録媒体の未記録状態における安定性が低下するため、本発明においては用いないことが好ましい。
【００４６】
本発明のホログラム記録用フォトポリマー組成物における各成分の配合重量の好ましい範囲については、
前記熱可塑性のバインダーポリマー（Ａ）５〜５０重量部、
前記エチレン性不飽和二重結合を有する重合性化合物（Ｂ）１０〜７０重量部、
前記カチオン重合可能な化合物（Ｃ）１０〜７０重量部、
前記光ラジカル重合開始剤である有機ホウ素化合物（Ｄ）０．１〜５重量部、
前記光増感色素（Ｅ）０．０５〜３重量部、
前記カチオン重合開始剤（Ｆ）０．１〜５重量部
前記カチオン非反応性可塑剤（Ｇ）０〜４０重量部
とすることが好ましく、
前記熱可塑性のバインダーポリマー（Ａ）１０〜４０重量部、
前記エチレン性不飽和二重結合を有する重合性化合物（Ｂ）２０〜６０重量部、
前記カチオン重合可能な化合物（Ｃ）２０〜６０重量部、
前記光ラジカル重合開始剤である有機ホウ素化合物（Ｄ）０．３〜３重量部、
前記光増感色素（Ｅ）０．１〜１．５重量部、
前記カチオン重合開始剤（Ｆ）０．３〜３重量部
前記カチオン非反応性可塑剤（Ｇ）０〜２０重量部
とすることがより好ましい。
また、上記の各成分以外に、界面活性剤、重合禁止剤、連鎖移動剤、ラジカル重合反応及び／又はカチオン重合反応を促進するための助触媒、紫外線吸収剤などの各種添加剤を添加してもよい。
【００４７】
本発明のホログラム記録材料は、各成分を混合して、均一な組成物として製造することができる。混合方法は、公知の各種方法によればよい。混合の際には、各成分の均一化を促し、塗布に適した粘度とするための希釈溶媒を加えることが好ましい。希釈溶媒としては、例えば、アセトン、メタノール、エタノール、メチルエチルケトン、メチルイソブチルケトン、酢酸エチル、酢酸n−ブチル、プロピレングリコールモノメチルエーテル、プロピレングリコールモノメチルエーテルアセテート、トルエン、キシレン、アニソール、ジメチルスルホキシド、N−メチルピロリドン、アセトニトリル、テトラヒドロフラン等の、沸点が５０℃以上２００℃以下の各種有機溶剤又はその混合物を用いることができる。
【００４８】
得られたホログラム記録材料組成物溶液を、例えばポリエチレンテレフタレート（ＰＥＴ）、ポリカーボネート、トリアセチルセルロース樹脂（ＴＡＣ）、ポリイミド等の樹脂製透明基材上に塗布し、前記希釈溶媒を乾燥して、フィルム状のホログラム記録材料層が得られる。このようにして、前記の各成分が均一に分散または溶解されたホログラム記録材料層が作製される。
【００４９】
本発明のホログラム記録媒体は、基材と、前記基材上に形成されたホログラム記録材料層とを有している。ホログラム記録材料層の上に、さらに基材を被覆して３層構成とすることもできる。また、ホログラム記録材料層の厚さは、特に限定されるものではなく、本記録媒体が用いられる記録装置の要求仕様等から適宜決定すればよく、例えば５〜５００μm程度とするとよい。
【実施例】
【００５０】
以下に実施例を挙げて本発明をさらに具体的に説明するが、本発明はこれら実施例に限定されるものではない。
【００５１】
［参考例１］
（ホログラム記録媒体サンプルの作製）
以下の手順に従って、表１に示す配合組成の記録材料組成物溶液を調整した。
熱可塑性のバインダーポリマー（Ａ）として酢酸ビニルポリマー（シグマアルドリッチ社製、重量平均分子量 Mw ＝１００，０００、ｎ２０／Ｄ ＝１．４７） １．６ｇに、エチレン性不飽和二重結合を有する重合性化合物（Ｂ）として９，９−ビス［４−（２−アクリロイルオキシエトキシ）フェニル］フルオレン（新中村化学工業（株）製 ＮＫエステル Ａ−ＢＰＥＦ、ｎ２０／Ｄ ＝１．６２）２．０ｇ、低屈折率カチオン重合性化合物（Ｃ２）としてネオペンチルグリコールジグリシジルエーテル（シグマアルドリッチ社製、ｎ２０／Ｄ ＝１．４６）０．８ｇ、カチオン非反応性可塑剤（Ｇ）としてセバシン酸ジエチル（東京化成工業（株）製、ｎ２０／Ｄ＝１．４４）０．４ｇを加えた。この混合物に、さらに、２０ｍｇの光増感色素（Ｅ）  ３−エチル−２−［３−（３−エチル−１，３−ベンゾチアゾール−２（３Ｈ）−イリデン）プロパ−１−エン−１−イル］−１，３−ベンゾチアゾール−１−イウム＝ヘキサフルオロ−λ5ホスファヌイド（Ｄｙｅ−１）と、光ラジカル重合開始剤（Ｄ）として有機ホウ素系化合物であるテトラブチルアンモニウム ブチルトリフェニルボレート （昭和電工（株）製  Ｐ３Ｂ）を５０ｍｇ、カチオン重合開始剤（Ｆ）としてトリアリールスルホニウムヘキサフルオロアンチモネート（三新化学工業（株）製サンエイド ＳＩ−１００Ｌ）を５０ｍｇ溶解させた１．１２ｇのアセトン溶液（アセトンとして１．００ｇ）を添加し、攪拌して溶解させた。このようにして記録材料組成物溶液を得た。
【００５２】
得られた記録材料組成物溶液を、バーコータを用いて１００μｍ厚のＰＥＴフィルム上に塗布し、室温で１晩減圧乾燥させた。乾燥後の記録材料層の膜厚は約２５μｍであった。これを１．００ｍｍ厚のスライドガラスに、記録材料層がガラス面に密着するように貼り付け、ホログラム記録媒体サンプルとした。
【００５３】
（特性評価）
参考例１のホログラム記録媒体サンプルについて、図１に示すようなホログラム記録光学系を用いて、特性評価を行った。図１の紙面の方向を便宜的に水平方向とする。
【００５４】
図１において、ホログラム記録媒体サンプル（１）は、記録材料層が水平方向と垂直になるようセットされている。
【００５５】
図１のホログラム記録光学系において、記録用の光源（１１）としてＮｄ：ＹＡＧレーザ（波長５３２ｎｍ）を用い、この光源（１１）から発振した光を、電磁シャッター（１２）、凸レンズ（１３）、ピンホール（１４）、及び凸レンズ（１５）によって空間的にフィルタ処理及びコリメートし、ミラー（１６）及び１／２波長板（１７）を介してビームスプリッタ（１８）で２つの光束に分割し、分割された各光束それぞれが、ミラー（１９、２０）及びアパーチャ（２１、２２）を介して、ホログラム記録媒体サンプル（１）の記録材料層に対して垂直に入射するように調整した。
【００５６】
この光学系を用いて、ホログラム記録媒体サンプル（１）に対して反射型ホログラムを記録した。記録条件は、光強度３０ｍＷ／ｃｍ２で露光時間０．５〜２秒（露光エネルギー：１５〜６０ｍＪ／ｃｍ２）とした。その後、記録媒体サンプル（１）の全面に、５０ｍＷ／ｃｍ２のＵＶ光を６０秒間照射した（露光エネルギー：３０００ｍＪ／ｃｍ２）。ＵＶ光の照射（光ポストキュア）により、カチオン開始剤（Ｆ）を反応させ、前記カチオン重合可能な化合物（Ｃ） の重合を進行させるとともに、増感色素に由来する着色を完全に消失させた。
【００５７】
ポストキュア後の記録媒体サンプルを、分光光度計（日本分光（株）製Ｖ−６６０）にセットし、透過スペクトルを測定した。その際のピーク強度及びピーク波長から反射型ホログラムの初期における回折効率及び回折波長を求めた。さらに、前記透過スペクトルから、その半値全幅（ＦＷＨＭ）を求めた。
【００５８】
回折効率ηは、分光光度計により求めた回折波長およびその回折波長における透過率Ｔｐ（％）、及びベースライン透過率Ｔ０（％）から、以下の式により算出した。結果を表１に示す。
回折効率η（％）＝［（Ｔ０−Ｔｐ）／Ｔ０］×１００
【００５９】
ホログラム記録媒体の室温暗所安定性の評価として、ホログラム記録媒体作製直後の吸収スペクトルと１ヶ月後の吸収スペクトルとを比較した。表１に結果を示す。表１中の未記録ホログラム記録媒体の室温暗所安定性の欄には、１ヶ月後に測定された前記増感色素に由来する吸収スペクトルの吸収極大における吸光度が、媒体作製直後と比較して５％以内の低下量にとどまった場合を「○」、５％を超えて低下した場合を「×」として示した。吸光度が低下している場合、増感色素が重合開始剤と反応していることを意味する。すなわち、吸光度が５％以上低下したものは室温暗所安定性が低いと判断される。
【００６０】
また、上記室温安定性の評価とは別に、サンプル作製直後及び１週間後、１ヶ月後にそれぞれ反射型ホログラムを記録し、その回折効率を測定した。結果を併せて表１に示した。
【００６１】
［実施例１］
（ホログラム記録媒体サンプルの作製）
以下の手順に従って、表１に示す配合組成の記録材料組成物溶液を調整した。
熱可塑性のバインダーポリマー（Ａ）として酢酸ビニルポリマー（シグマアルドリッチ社製、重量平均分子量 Ｍｗ＝１００，０００、ｎ２０／Ｄ＝１．４７） １．６ｇに、エチレン性不飽和二重結合を有する重合性化合物（Ｂ）として９，９−ビス［４−（２−アクリロイルオキシエトキシ）フェニル］フルオレン（新中村化学工業（株）製 NKエステルＡ−ＢＰＥＦ、ｎ２０／Ｄ＝１．６２）１．０ｇ、高屈折率カチオン重合性化合物（Ｃ１）として１，２−エポキシエチル基を有し、且つ９，９−ジアリールフルオレン骨格を有するフルオレンモノマー（大阪ガスケミカル（株）製オグソールＥＧ−２５０、ｎ２０／Ｄ＝１．５８）１．０ｇ、低屈折率カチオン重合性化合物（Ｃ２）として、ネオペンチルグリコールジグリシジルエーテル（シグマアルドリッチ社製、ｎ２０／Ｄ＝ １．４６）０．８ｇ、カチオン非反応性可塑剤（Ｇ）としてセバシン酸ジエチル（東京化成工業（株）製、ｎ２０／Ｄ＝１．４４）０．４ｇを加えた。この混合物に、さらに、２０ｍｇの光増感色素（Ｅ）として、３−エチル−２−［３−（３−エチル−１，３−ベンゾチアゾール−２（３Ｈ）−イリデン）プロパ−１−エン−１−イル］−１，３−ベンゾチアゾール−１−イウム＝ヘキサフルオロ−λ５−ホスファヌイド  （Ｄｙｅ−１）  と光ラジカル重合開始剤（Ｄ）として有機ホウ素系化合物であるテトラブチルアンモニウム ブチルトリフェニルボレート （昭和電工（株）製  Ｐ３Ｂ）を５０ｍｇ、 カチオン重合開始剤（Ｆ）としてトリアリールスルホニウムヘキサフルオロアンチモネート（三新化学工業（株）製サンエイド ＳＩ−１００Ｌ）を５０ｍｇ溶解させた１．１２ｇのアセトン溶液（アセトンとして１．００ｇ）を添加し、攪拌して溶解させた。このようにして記録材料組成物溶液を得た。
【００６２】
得られた記録材料組成物溶液を、バーコータを用いて１００μｍ厚のＰＥＴフィルム上に塗布し、室温で１晩減圧乾燥させた。乾燥後の記録材料層の膜厚は約２５μｍであった。これを１．０ｍｍ厚のスライドガラスに、記録材料層がガラス面に密着するように貼り付け、ホログラム記録媒体サンプルとした。
【００６３】
その後、参考例１と同様にて特性評価を行った。結果を併せて表１に示す。また、バインダーポリマー（Ａ）、 重合性化合物（Ｂ）、 成分（Ｃ）の各成分の屈折率（ｎ２０／Ｄ）も併せて表１に付記した。
【００６４】
［参考例２〜４、比較例１〜２］
各構成成分を、表１に示すような化合物及び配合組成とした以外は、参考例１と同様にしてホログラム記録媒体サンプルをそれぞれ作製し、その特性評価を行った。結果を併せて表１に示す。また、バインダーポリマー（Ａ）、 重合性化合物（Ｂ）、 成分（Ｃ）の各成分の屈折率（ｎ２０／Ｄ）も併せて表1に付記した。
【００６５】
［用いた成分の説明］
バインダーポリマー（Ａ）
・酢酸ビニルポリマー （シグマアルドリッチ社製、 Ｍｗ＝１００，０００）
【００６６】
不飽和二重結合を有する重合性化合物（Ｂ）
・Ａ−ＢＰＥＦ：９，９−ビス［４−（２−アクリロイルオキシエトキシ）フェニル］フルオレン （新中村化学工業（株）製）
【００６７】
カチオン重合可能な化合物（Ｃ）
高屈折率カチオン重合性化合物（Ｃ１）
・ＥＧ−２５０：:１，２−エポキシエチル基を有し、且つ９，９−ジアリールフルオレン骨格を有するフルオレンモノマー（大阪ガスケミカル（株）製）
低屈折率カチオン重合性化合物（Ｃ２）
・ネオペンチルグリコールジグリシジルエーテル（シグマアルドリッチ社製）
【００６８】
カチオン非反応性可塑剤（Ｇ）
・セバシン酸ジエチル（東京化成工業（株）製）
【００６９】
ラジカル開始剤（Ｄ）
・ＢＴ−２： ３，３’−ジ（tert−ブチルパーオキシカルボニル）−４，４’−ジ（メトキシカルボニル）ベンゾフェノンほか位置異性体混合物（チッソ（株）製、４０％アニソール溶液）
・Ｐ３Ｂ：
テトラブチルアンモニウム ブチルトリフェニルボレート （昭和電工（株） 製）
・ＭＮ３Ｂ： テトラブチルアンモニウム ブチルトリ（４−メチル−１−ナフチル）ボレート
【００７０】
イオン性の光増感色素（Ｅ）
・Ｄｙｅ−１： ３−エチル−２−［３−（３−エチル−１，３−ベンゾチアゾール−２（３Ｈ）−イリデン）プロパ−１−エン−１−イル］−１，３−ベンゾチアゾール−１−イウム＝ヘキサフルオロ−λ５−ホスファヌイド（下記式（１）の化合物）
【００７１】
【化２】
0005957831.tif 000004
（１）
・Ｄｙｅ−２： ３−ブチル−２−［３−（３−ブチル−５−フェニル−１．３−ベンゾオキサゾール−２（３Ｈ）−イリデン）プロパ−１−エン−１−イル］−５−フェニル−１，３−ベンゾオキサゾール−１−イウム＝ヘキサフルオロ−λ５−ホスファヌイド（下記式（２）の化合物）
【００７２】
【化３】
0005957831.tif 000005
（２）
・クマリン６： ３−（２−ベンゾチアゾリル）−７−（ジエチルアミノ）クマリン（下記式（３）の化合物）
【００７３】
【化４】
0005957831.tif 000006
（３）
【００７４】
カチオン重合開始剤（Ｆ）
・ＳＩ−１００Ｌ：トリアリールスルホニウム ヘキサフルオロアンチモネート （三新化学工業（株）製）
・ＤＡＩ−Ｂ： ４−イソプロピル−４’−メチルジフェニルヨードニウム テトラキス（ペンタフルオロフェニル）ボレート（東京化成工業 （株）製）
【００７５】
なお、表１において、各成分の配合量（ｇ）は、不揮発分としての量を示している。例えば、表１中でのＢＴ−２（４０％アニソール溶液）の（不揮発分としての）量０．５５ｇは、アニソールを含む実際の添加量の１．３７５ｇに相当する。
【００７６】
【表１】
0005957831.tif 000007
【００７７】
実施例１、参考例１〜４のホログラム記録媒体サンプルでは、光ラジカル重合開始剤（Ｄ）として、有機ホウ素系の光ラジカル重合開始剤（実施例１、参考例１ではＰ３Ｂ、 参考例２ではＭＮ３Ｂ）を使用し、且つそれ以外の成分として所定の化合物を用いることで、反射型ホログラム記録において高い回折効率と広いFWHMが得られ、かつ未記録媒体において室温暗所安定性に優れた結果が得られた。
【００７８】
参考例１、３のホログラム記録媒体サンプルでは、カチオン部が発色団を有するイオン性の光増感色素（参考例１ではＤｙｅ−１、 参考例３ではＤｙｅ−２）を使用することで、イオン性の光増感色素を使用しない場合（比較例２）と比較して、それ以外の組成は同一であるにもかかわらず、高い回折効率と広いＦＷＨＭが得られ、かつ未記録媒体において室温暗所安定性に優れた結果が得られた。
【００７９】
一方、参考例４のホログラム記録媒体サンプルでは、カチオン重合開始剤としてヨードニウム塩系の化合物を使用したため、ホログラム記録媒体サンプル作製１ヶ月後の未記録媒体の暗所安定性が、参考例１に比べやや劣る結果となった。しかし、同１週間後の記録特性にはほとんど変化がみられないことから、必要最低限の安定性は得られていることがわかる。
【００８０】
比較例１のホログラム記録媒体サンプルでは、光ラジカル重合開始剤（Ｄ）として、過酸化物系の光ラジカル重合開始剤を使用している。反射型ホログラム記録後の回折効率は実施例１、参考例１〜４とほぼ同等であったが、表１に示したとおり、未記録媒体の暗所安定性は非常に低く、実施例１、参考例１〜４と比較して大きく劣っていた。
【００８１】
比較例２のホログラム記録媒体サンプルでは、光増感色素（Ｅ）として非イオン性の色素であるクマリン６を使用している。この場合、表１に示しように反射型ホログラムの回折効率およびＦＷＨＭが、カチオン部が発色団を有するイオン性の色素を使用している参考例１（Ｄｙｅ−１）および実施例１（Ｄｙｅ−２）と比較して非常に劣っていた。
【符号の説明】
【００８２】
（１）：ホログラム記録媒体サンプル
（１１）：光源
（１２）：シャッター
（１３）、（１５）：凸レンズ
（１４）：ピンホール
（１６）、（１９）、（２０）：ミラー
（１７）：１／２波長板
（１８）：ビームスプリッター
（２１）、（２２）：アパーチャー
【図１】
0005957831.tif 000009